СПОСОБ ТЕРМОИЗОЛЯЦИИ МУФЕЛЯ ПЕЧИ ДЛЯ ПРИГОТОВЛЕНИЯ ПИЩИ

1. Способ теплоизоляции муфеля бытовой печи, включающий в себя этапы, на которых:
i) берут корпус (10′) муфеля, изготовленный из металла и определяющий варочную камеру (11);
ii) берут термоизолирующий материал (31); и
iii) наносят термоизолирующий материал (31) на внешние поверхности корпуса (10′) муфеля, отличающийся тем, что
на этапе ii) берут дисперсный компаунд, содержащий по меньшей мере один легкий заполнитель и по меньшей мере одно связующее, при этом на этапе iii) перемешивают дисперсный компаунд со связующим и распыляют полученную смесь (31) на указанные внешние поверхности корпуса (10′) муфеля.
2. Способ по п.1, отличающийся тем, что легкий заполнитель выбирают из группы, включающей: вспученные глины, вспученные глинистые сланцы, вермикулит и перлит.
3. Способ по п.1, отличающийся тем, что в качестве связующего используют гидравлическое связующее, в частности цемент, причем на этапе iii) в качестве гидратирующего агента связующего используют воду.
4. Способ по п.2 или 3, отличающийся тем, что в качестве легкого заполнителя используют перлит, а в качестве гидравлического связующего - портландцемент.
5. Способ по п.1, отличающийся тем, что нанесенный изолирующий материал имеет среднюю толщину от 8 до 60 мм, предпочтительно от 15 до 45 мм, более предпочтительно от 20 до 30 мм.
6. Способ по п.1, отличающийся тем, что на этапе iii) распыляют группу слоев указанной смеси (31).
7. Способ по п.1, отличающийся тем, что после нанесения смеси (31) термоизолирующий материал подвергают отверждению в течение от 1,5 до 8 часов.
8. Способ по п.1, отличающийся тем, что перед этапом iii) упомянутые поверхности корпуса (10′) муфеля:
очищают, в частности, для удаления возможно присутствующих на них веществ, таких, как масло, смазочные веществ или ржавчина, способных воспрепятствовать адгезии термоизолирующего материала, и/или обрабатывают по меньшей мере одним грунтовочным слоем, выбранным из группы, включающей: антикоррозионный грунтовочный слой и закрепляющий грунтовочный слой.
9. Способ по п.1, отличающийся тем, что распыление смеси (31) выполняют при постоянной температуре окружающей среды не ниже +4°C и не выше 45°C и/или
этап отверждения термоизолирующего материала выполняют при температуре окружающей среды не ниже +4°C и не выше 45°C.
10. Способ по п.1, отличающийся тем, что перед этапом iii) корпус (10′) муфеля закрывают для предотвращения попадания смеси (31) в варочную камеру (11).
11. Муфель бытовой печи для приготовления пищи, содержащий изготовленный из металла корпус (10′), связанный с термоизолирующим покрытием (20), причем указанное термоизолирующеее покрытие выполнено в виде монолитного кожуха (20), образованного материалом, распыляемым на внешних поверхностях корпуса (10′) муфеля и имеющим структуру, содержащую по меньшей мере один легкий заполнитель и, по меньшей мере одно связующее.
12. Муфель по п.11, в котором легкий заполнитель выбран из группы, включающей: вспученные глины, вспученные глинистые сланцы, вермикулит и перлит, и/или связующий материал представляет собой гидравлическое связующее, предпочтительно, цемент.
13. Муфель по п.12, в котором в качестве легкого заполнителя используют перлит, а в качестве гидравлического связующего - портландцемент.
14. Бытовая печь для приготовления пищи, содержащая несущую конструкцию, муфель (10), определяющий варочную камеру (11), и средства (13-15) для нагрева варочной камеры (11), в которой муфель (10) представляет собой муфель по п.11 или имеет термоизоляцию, выполненную в соответствии со способом по п.1.
15. Использование дисперсного компаунда, содержащего по меньшей мере один легкий заполнитель и по меньшей мере одно связующее, для получения путем распыления термоизолирующего монолитного покрытия металлических частей бытовой электроплиты.